(57)【要約】【課題】ＰＴＦＥフィルムに積層されたＰＵフィルムを外方側に露出させる等で、「帯電抑制性の向上」などを実現する。【解決手段】着用者Ｗを複層構造のシート状物２で覆う防護服１である。シート状物２は、ポリテトラフルオロエチレンのフィルムである内方層３と、この内方層３に積層しているポリウレタンのフィルムである外方層４を少なくとも有し、この外方層４が外方側に露出していたり、更に外方側から覆う最外方層５を有している。又、シート状物２は、内方層３を内方側から覆う裏地層６を少なくとも有し、この裏地層６は布帛でも良い。【選択図】図３
2020200558.tif 000002
【特許請求の範囲】
【請求項１】
着用者（Ｗ）を複層構造のシート状物（２）で覆う防護服であって、
前記シート状物（２）は、ポリテトラフルオロエチレンのフィルムである内方層（３）と、この内方層（３）に積層されているポリウレタンのフィルムである外方層（４）を少なくとも有し、
この外方層（４）が外方側に露出していることを特徴とする防護服。
【請求項２】
着用者（Ｗ）を複層構造のシート状物（２）で覆う防護服であって、
前記シート状物（２）は、ポリテトラフルオロエチレンのフィルムである内方層（３）と、この内方層（３）に積層されているポリウレタンのフィルムである外方層（４）を有し、
この外方層（４）を外方側から覆う最外方層（５）を少なくとも有していることを特徴とする防護服。
【請求項３】
前記シート状物（２）は、前記内方層（３）を内方側から覆う裏地層（６）を少なくとも有し、
この裏地層（６）は、布帛であることを特徴とする請求項１又は２に記載の防護服。
【請求項４】
複層構造のシート状物であって、
ポリテトラフルオロエチレンのフィルムである内方層（３）と、この内方層（３）に積層されているポリウレタンのフィルムである外方層（４）を少なくとも有していることを特徴とするシート状物。
【請求項５】
複層構造のシート状物であって、
ポリテトラフルオロエチレンのフィルムである内方層（３）と、この内方層（３）に積層されているポリウレタンのフィルムである外方層（４）を有し、
この外方層（４）を外方側から覆う最外方層（５）を少なくとも有していることを特徴とするシート状物。
【発明の詳細な説明】
【技術分野】
【０００１】
本発明は、着用者を複層構造のシート状物で覆う防護服、及び、複層構造のシート状物に関するものである。
【背景技術】
【０００２】
従来、帯電防止衣料が知られている（特許文献１参照）。
この帯電防止衣料は、導電性繊維を含有する織物どうしが縫糸により縫合されてなる帯電防止衣料であって、該縫糸は導電性繊維を０．５〜２０質量％含有し、該縫糸に含まれる導電性繊維が、カーボンと熱可塑性樹脂（Ａ）とからなる導電層（ａ）と、熱可塑性樹脂（Ｂ）からなる保護層（ｂ）とからなり、下記（１）〜（４）のいずれも満足する帯電防止衣料であって、その（１）〜（４）とは、
（１）導電性繊維の単糸の電気抵抗値が１×１０5 〜９×１０10Ω／ｃｍ・ｆである。
（２）導電性繊維の単糸繊度が１．１〜７．５ｄｔｅｘである。
（３）導電性繊維における導電層（ａ）と保護層（ｂ）との質量比が５：９５〜３０：７０である。
（４）ΦＢ／Ｄ≦０．５である。
ΦＢ：導電性繊維における導電層と導電性繊維外表面との間の最も近接した距離（μｍ）
Ｄ：導電性繊維の重心と導電性繊維外表面との間の最も離れた直線距離（μｍ）
となっている。
【先行技術文献】
【特許文献】
【０００３】
【特許文献１】特開２０１５−０３０９３４号公報
【発明の概要】
【発明が解決しようとする課題】
【０００４】
しかしながら、特許文献１に記載された帯電防止衣料は、単糸繊度が１．１〜７．５ｄｔｅｘ（実際の太さは、μｍほど）の非常に細い導電性繊維において、導電性繊維における導電層と導電性繊維外表面との間の最も近接した距離であるΦＢや、導電性繊維の重心と導電性繊維外表面との間の最も離れた直線距離Ｄを測定し難く、本当にΦＢ／Ｄ≦０．５となっているかも不明であるとも言え、帯電防止の課題が十分に解決しているとは言い難い。
その他、特許文献１の帯電防止衣料は、導電性繊維を含有する織物が露出しているとも言え、織物が汚れ易い問題もある。
【０００５】
本発明は、このような点に鑑み、ポリテトラフルオロエチレン（ＰＴＦＥ）フィルムの内方層に積層されたポリウレタン（ＰＵ）フィルムを外方側に露出させたり、更に外方側から覆う最外方層を有することで、「帯電抑制性の向上」などを実現できる防護服、シート状物を提供することを目的とする。
【課題を解決するための手段】
【０００６】
本発明に係る防護服１は、着用者Ｗを複層構造のシート状物２で覆う防護服であって、前記シート状物２は、ポリテトラフルオロエチレンのフィルムである内方層３と、この内方層３に積層されているポリウレタンのフィルムである外方層４を少なくとも有し、この外方層４が外方側に露出していることを第１の特徴とする。
【０００７】
本発明に係る防護服１の第２の特徴は、着用者Ｗを複層構造のシート状物２で覆う防護服であって、前記シート状物２は、ポリテトラフルオロエチレンのフィルムである内方層３と、この内方層３に積層されているポリウレタンのフィルムである外方層４を有し、この外方層４を外方側から覆う最外方層５を少なくとも有している点にある。
【０００８】
本発明に係る防護服１の第３の特徴は、上記第１又は２の特徴に加えて、前記シート状物２は、前記内方層３を内方側から覆う裏地層６を少なくとも有し、この裏地層６は、布帛である点にある。
【０００９】
これらの特徴により、ポリテトラフルオロエチレン（ＰＴＦＥ）フィルムの内方層３にポリウレタン（ＰＵ）フィルムを積層して外方層４を形成することによって、特許文献１とは異なり、後述する表１に示すように、導電性繊維を含有する織物に対してだけでなく、ＰＴＦＥフィルムのみや、ＰＵフィルムのみに対しても、帯電抑制性が向上している（「帯電抑制性の向上」）。これは、ＰＴＦＥフィルムのみであれば、より「−（マイナス）」に帯電し易く、ＰＵフィルムのみであれば、より「＋（プラス）」に帯電し易いところ、ＰＴＦＥフィルムにＰＵフィルムを積層して外方層４を形成することで、電荷的には相殺されるため、「帯電抑制性の向上」が図れるとも言える。
これに加えて、ＰＵフィルムである外方層４を外方側に露出させた場合には、特許文献１とは異なり、織物等の布帛などが露出していないため、布帛を形成する繊維や糸の間にホコリやゴミなどの汚れが入り込むことがないため、汚れ難い（「防汚性の向上」）。
つまり、外方層４を露出させた場合には、「帯電抑制性」と「防汚性」の向上が両立できるとも言える。
尚、本発明における「外方側」とは、防護服１のシート状物２における着用者Ｗとは反対側（着用者Ｗから遠い側）を言い、本発明における「内方側」とは、防護服１のシート状物２における着用者Ｗ側（着用者Ｗに近い側）を言う。
又、本発明における「外方層４が外方側に露出している」とは、外方層４の一方面（外方面、表面）４ａ全体が外方側に露出していることだけでなく、外方層４の一方面４ａの一部分が外方側に露出していることも含む。
【００１０】
又、ポリテトラフルオロエチレン（ＰＴＦＥ）フィルムの内方層３にポリウレタン（ＰＵ）フィルムを積層して外方層４を形成し、これに加えて、外方層４を外方側から覆う最外方層５を少なくとも有することによって、特許文献１とは異なり、「帯電抑制性の向上」が図れると共に、着用中（荷役等の作業中）に外方層４に鋭利なものが接触して（擦れ等が生じて）、外方層４が内方層３から脱落したり、外方層４が破れたりすることを低減できるとも言える。
【００１１】
更に、内方層３を内方側から覆う布帛の裏地層６も有することによって、着用者Ｗの肌に直接ＰＴＦＥフィルムが触れることがなく、着用者Ｗの発汗時などにも、清涼感・快適性を持たせることが可能となる。
【００１２】
本発明に係るシート状物２は、複層構造のシート状物であって、ポリテトラフルオロエチレンのフィルムである内方層３と、この内方層３に積層されているポリウレタンのフィルムである外方層４を少なくとも有していることを第１の特徴とする。
【００１３】
本発明に係るシート状物２の第２の特徴は、複層構造のシート状物であって、ポリテトラフルオロエチレンのフィルムである内方層３と、この内方層３に積層されているポリウレタンのフィルムである外方層４を有し、この外方層４を外方側から覆う最外方層５を少なくとも有している点にある。
【００１４】
これらの特徴により、ポリテトラフルオロエチレン（ＰＴＦＥ）フィルムの内方層３にポリウレタン（ＰＵ）フィルムを積層して外方層４を形成することによって、特許文献１とは異なり、後述する表１に示すように、「帯電抑制性の向上」が図れる（これは、「−」により帯電し易いＰＴＦＥフィルムと、「＋」により帯電し易いＰＵフィルムを積層して形成することで電荷的には相殺され、「帯電抑制性の向上」が図れるとも言える）。
これに加えて、ＰＵフィルムである外方層４を外方側に露出させた場合には、特許文献１とは異なり、「防汚性の向上」も図れる。
つまり、この場合には、「帯電抑制性」と「防汚性」の向上が両立できるとも言える。
【００１５】
又、ポリテトラフルオロエチレン（ＰＴＦＥ）フィルムの内方層３にポリウレタン（ＰＵ）フィルムを積層して外方層４を形成し、これに加えて、外方層４を外方側から覆う最外方層５を少なくとも有することによって、特許文献１とは異なり、「帯電抑制性の向上」が図れると共に、着用中（荷役等の作業中）に外方層４に鋭利なものが接触して（擦れ等が生じて）、外方層４が内方層３から脱落したり、外方層４が破れたりすることを低減できるとも言える。
【発明の効果】
【００１６】
本発明に係る防護服、シート状物によると、ポリテトラフルオロエチレン（ＰＴＦＥ）フィルムの内方層に積層されたポリウレタン（ＰＵ）フィルムを外方側に露出させたり、更に外方側から覆う最外方層を有して、「帯電抑制性の向上」などを実現できる。
【図面の簡単な説明】
【００１７】
【図１】本発明に係る防護服を示す図面代用写真である。
【図２】本発明に係る防護服の変形例を示す正面図である。
【図３】本発明に係るシート状物を示す断面斜視図である。
【図４】本発明に係るシート状物を示す図面代用写真であって、シート状物の一方面（外方面、表面）と、他方面（内方面、裏面）を示す。
【図５】本発明に係るシート状物を示す図面代用写真であって、シート状物における外方層とその一方面（外方面、表面）と、内方層とその一方面（外方面、表面）と、裏地層とその一方面（外方面、表面）を示す。
【図６】本発明に係るシート状物の変形例を示す断面斜視図である。
【発明を実施するための形態】
【００１８】
以下、本発明の実施形態を、図面を参照して説明する。
＜防護服１の全体構成＞
図１、２には、本発明に係る防護服１が示されている。
防護服１は、着用者Ｗをシート状物２で覆う服であって、当該着用者Ｗをシート状物２で覆うのであれば、何れの構成でも良いが、例えば、１ピース式（上下一繋ぎ式、図１参照）であったり、２ピース式（上下セパレート式、図２参照）であっても構わない。
【００１９】
防護服１が１ピース式であれば、その防護服１が１つの部材から構成されていれば、上着とズボンが一体となった（繋がった）繋ぎ状や、ロングコート状など、何れであっても良い。
又、１ピース式であれば、上着とズボンだけでなく、靴や手袋が一体となっていても構わない。
【００２０】
一方、２ピース（上下セパレート）式であれば、防護服１が２つの部材から構成されていれば、上下それぞれを着用・脱衣自在な構成など、何れであっても良い。
更には、防護服１は、襟と、この襟の外方側に位置したフードと、このフードの前部に設けられたマスクを有していても良く、このフードを上着から着脱自在とした３ピース式となり、防護服１を構成する部材の数は、幾つであっても構わない。
【００２１】
防護服１は、半導体等の精密機器や医薬品、食品などの製造、研究等を行う場面において、薬品（硫酸（希硫酸、濃硫酸（Ｈ2 ＳＯ4 ））や、苛性ソーダ（水酸化ナトリウム（ＮａＯＨ））等の化学薬品）や細菌などが、着用者Ｗの身体に付着したり、体内に入ることを防ぐために着用する服であると言える。
又、防護服１は、半導体等の精密機器や医薬品、食品などの製造、研究等を行う際に欠かせない設備（クリーンルームなどのホコリやゴミなどを排除した清浄な空間等）内にて用いるために着用する服（着用者Ｗや、その衣服のホコリ、ゴミがクリーンルーム等の設備内に放出されることを防ぐ服であるとも言え、この場合、防護服１は「防塵服」であるとも言える。
【００２２】
更に、防護服１は、半導体等の製造などを行う場面において薬品や細菌などが当該防護服１の表面に付着した際、当然、その防護服１の洗濯・修繕・メンテナンス等が必要となるが、その洗濯等を行う者が、当該防護服１に残った薬品などが付着することを防ぐために着用する服であるとも言える。
その他、防護服１は、薬品など以外であっても、雨水等の液体Ｅが着用者Ｗの身体に付着することを防ぐ合羽（雨合羽（レインコート）、外衣、外套、アウターウェア等）も含まれる。
【００２３】
尚、防護服１の重さについても、特に限定はないが、例えば、１着当り約７００ｇ等であっても良く、従来の防護服等（例えば、１着当たり約１１００ｇ）と比べ、軽量化されていても構わない。
又、後述する外方層（ポリウレタン（ＰＵ）フィルム）が外方側に露出している場合には、織物等の布帛などが、防護服の外方側全面に亘って存在しなくなるため、薬品などの液体Ｅが余計に溜まらないため、それらの分だけ防護服１の重さが減る（「軽量化」が図れる）とも言える。
【００２４】
＜着用者Ｗ＞
図２に示したように、着用者Ｗは、上述した防護服１を着用する者である。
着用者Ｗは、防護服１を着用するのであれば、何れの者であっても良いが、例えば、半導体等の製造などを行う場面やクリーンルーム等の設備内における作業者であったり、他者が着用した防護服１の洗濯等を行う者であったり、合羽等として着用する者などであっても構わない。
【００２５】
＜シート状物２＞
図３〜６に示したように、シート状物２は、複層構造であって（複数の層を有し）、内方層３と、この内方層３の一方面（外方面、表面）３ａ側に位置した外方層４を少なくとも有している。
つまり、シート状物２は、複数の層を有するのであれば、内方層３や外方層４以外に、幾つかの層を有していても良い。
シート状物２の厚みは、当然、これを構成する各層の厚みの合計となるが、特に限定はなく、例えば、０．１０ｍｍ以上５．００ｍｍ以下、好ましくは０．５０ｍｍ以上３．００ｍｍ以下、更に好ましくは０．７０ｍｍ以上２．００ｍｍ以下であっても良い。
【００２６】
＜内方層３＞
図３〜６に示した如く、内方層３は、複層構造のシート状物２における１つの層であり、ポリテトラフルオロエチレン（ＰＴＦＥ）のフィルムで形成されている。
内方層３は、透湿防水性（透湿性）を有しているとも言え、防護服１内部の湿気を通過させて、防護服１内部の湿気が、外方層４側等から蒸発し易くなり、着用者Ｗの快適性や、作業（荷役等）の効率が向上するとも言える。
【００２７】
内方層３の厚みは、特に限定はなく、例えば、０．０１ｍｍ以上２．００ｍｍ以下、好ましくは０．０３ｍｍ以上０．８０ｍｍ以下、更に好ましくは０．２０ｍｍ以上０．６０ｍｍ以下であっても良い。
内方層３の目付も、特に限定はないが、例えば、５ｇ／ｍ2 以上５０ｇ／ｍ2 以下、好ましくは１０ｇ／ｍ2 以上４０ｇ／ｍ2 以下、更に好ましくは２０ｇ／ｍ2 以上３０ｇ／ｍ2 以下（２４ｇ／ｍ2 など）であっても良い。
内方層３は、後述する外方層４と積層されることとなるが、各層３、４が互いに固着するのであれば、積層は何れの手段であっても良く、例えば、ラミネートによって積層されていたり、又、積層時の熱処理の温度など、何れの条件等であっても良い。
【００２８】
＜外方層４＞
図３〜６に示した如く、外方層４も、複層構造のシート状物２における１つの層であり、ポリウレタン（ＰＵ）のフィルムで形成されている。
外方層４の厚みも、特に限定はなく、例えば、０．０１ｍｍ以上２．００ｍｍ以下、好ましくは０．０３ｍｍ以上０．８０ｍｍ以下、更に好ましくは０．２０ｍｍ以上０．６０ｍｍ以下であっても良い。
【００２９】
外方層４の目付も、特に限定はないが、例えば、５ｇ／ｍ2 以上５０ｇ／ｍ2 以下、好ましくは１０ｇ／ｍ2 以上４０ｇ／ｍ2 以下、更に好ましくは２０ｇ／ｍ2 以上３０ｇ／ｍ2 以下であっても良い
尚、外方層４の目付が、内方層３の目付と同じような範囲（例えば、５ｇ／ｍ2 以上５０ｇ／ｍ2 以下や、４０ｇ／ｍ2 前後など）であれば、洗濯を行った後も外方層４が内方層３から脱落し難くなる（剥離強度が向上する）とも言える。
又、外方層４は、上述した内方層３を保護する層（保護層）であるとも言える。
【００３０】
このような外方層４は、シート状物２における一方面（外方面、表面）２ａ側で最も上に積層された層となっていても良く、この場合、この外方層４の一方面（外方面、表面）４ａ側に、織物等の布帛など他の層が存在せず（積層されず）、シート状物２の表面２ａ側では外方層４（外方層４の一方面４ａの全体又は一部分）が外方側に露出している。
又、この場合、外方層４がＰＵフィルム（表面が滑らか）であるために、仮に外方層４の一方面４ａ側に、液体Ｅであったり、ホコリやゴミなどの汚れが付着しても、別の布帛等によって拭き取ることで、液体Ｅや汚れが除去し易いとも言える。
【００３１】
更に、この場合、外方層４上には、何れの織物等の布帛など他の層が存在せず、これら織物等に薬品や細菌などが一旦吸収されて、溜まった薬品などに着用者Ｗが触れる虞もないとも言える。
そして、この場合、外方層４本来の撥水性・撥油性を十分に発揮でき、シート状物２としての耐薬品性などを最大限発揮できるとも言える（「耐薬品性等の向上」）。
【００３２】
＜最外方層５＞
図２、６に示した如く、最外方層５も、複層構造のシート状物２の変形例における１つの層であり、上述した外方層４上に積層され、防護服１の変形例において、最も外方側に位置する層である（つまり、最外方層５が外方側に露出するとも言える）。
最外方層５は、何れの構成であっても良いが、後述する裏地層６と同様に、例えば、編物、織物、不織布等であったり、合成樹脂製のフィルムやシート（所謂、シート状物）でも構わない。
【００３３】
例えば、最外方層５が編物であれば、経糸又は緯糸によって編成され、より具体的には、経糸のみで編成された経編であれば、筬１枚を用いるシングル・コード編や、筬２枚を用いるダブル・コード編や、筬３枚を用いるトリプル・コード編などでも良く、これらのコード編以外では、デンビー編（トリコット編とも言う。詳しくは、シングル・デンビー編、ダブルデンビー編等）や、バンダイク編（アトラス編とも言う。詳しくは、シングル・バンダイク編、ダブル・バンダイク編等）、糸抜き編（レース編）、パイル編など何れの経編組織であっても構わない。
この他、緯編であれば、平編、ゴム編、パール編、タック編、浮き編、両面編、透孔編（レース編）、パイル編など何れの緯編組織や、これら以外でも丸編組織であっても構わない。
【００３４】
尚、最外方層５は、経編（トリコット編機で編成したトリコット生地など）であれば、物性面から効果的であるとも言える。
一方、最外方層５が織物であれば、経糸及び緯糸によって織成され、より具体的には、経糸と緯糸を交互に交差させた平織や、綾織（斜文織）、朱子織をはじめ、これら平織、綾織、朱子織の三原組織を変化させた変化組織や、二重組織（経二重組織、緯二重組織）、二重より多い多重組織、紋織組織（ジャガード織）など、何れの織組織であっても構わない。
【００３５】
このような織物や編物、不織布である最外方層５を構成する糸（繊維）の素材も、内方層３と同様に、特に限定はないが、例えば、ポリエチレンテレフタレート（ＰＥＴ）や、ポリトリメチレンテレフタレート（ＰＴＴ）、ポリブチレンテレフタレート（ＰＢＴ）等のポリエステル繊維、ナイロン（ポリアミド）繊維、コットン（綿）などであり、これらを単独又は組み合わせて（Ｔ／Ｃ（ポリエステル繊維とコットンの混紡）として）用いられても良い。
上述以外にも、最外方層５を構成する糸の素材としては、ポリエチレン（ＰＥ）、ポリプロピレン（ＰＰ）等のポリオレフィン系繊維、レーヨン繊維、キュプラ繊維、アセテート繊維、ポリアクリロニトリル（ＰＡＮ）を主成分とするアクリル繊維、ポリビニルアルコール（ＰＶＡ）繊維（ビニロン繊維）、ポリウレタン（ＰＵ）繊維、ガラス繊維、絹、麻などであり、これらを単独又は組み合わせて用いられても良い。
【００３６】
この他、最外方層５が合成樹脂製のフィルムやシートであれば、それを構成する合成樹脂に敢えて言及すると、ポリエチレンテレフタレート（ＰＥＴ）や、ポリトリメチレンテレフタレート（ＰＴＴ）、ポリブチレンテレフタレート（ＰＢＴ）等のポリエステル樹脂、ナイロン（ポリアミド）樹脂、ポリエチレン（ＰＥ）、ポリプロピレン（ＰＰ）等のポリオレフィン系樹脂、アセテート樹脂、ポリアクリロニトリル（ＰＡＮ）を主成分とするアクリル樹脂、ポリビニルアルコール（ＰＶＡ）樹脂（ビニロン樹脂）、ポリウレタン（ＰＵ）樹脂などであり、これらを単独又は組み合わせて用いられても良い。
【００３７】
最外方層５の厚みも、上述した内方層３や外方層４と同様に、特に限定はなく、例えば、０．０１ｍｍ以上２．００ｍｍ以下、好ましくは０．０３ｍｍ以上１．５０ｍｍ以下、更に好ましくは０．５０ｍｍ以上１．００ｍｍ以下であっても良い。
最外方層５の目付も、特に限定はないが、例えば、１０ｇ／ｍ2 以上１００ｇ／ｍ2 以下、好ましくは２０ｇ／ｍ2 以上８０ｇ／ｍ2 以下、更に好ましくは３０ｇ／ｍ2 以上６０ｇ／ｍ2 以下（４０ｇ／ｍ2 ）であっても良い。
【００３８】
最外方層５は、上述した内方層３や外方層４より厚みが薄かったり厚かったり、内方層３や外方層４より目付が小さくかったり大きくても構わない。
尚、最外方層５の目付が、内方層３や外方層４の目付と同じような範囲（例えば、５ｇ／ｍ2 以上５０ｇ／ｍ2 以下や、４０ｇ／ｍ2 前後など）であれば、洗濯を行った後も最外方層５が外方層４から脱落し難くなる（剥離強度が向上する）とも言える。
【００３９】
これは、洗濯時において、最外方層５と、内方層３や外方層４の挙動が同一となるからであるとも言える。
又、最外方層５がメッシュ状の部材であったり、編地である（最外方層５の目付が外方層４の目付と同じような範囲などである）場合には、最外方層５のメッシュの孔や編地の隙間から外方層４の一方面（外方面、表面）４ａが外方側に露出していることとなる。
つまり、外方層４の一方面４ａの一部分が外方側に露出しているとも言える。
【００４０】
最外方層５は、撥水性を有し（撥水加工を施され）ていても良く、この場合、上述した内方層３の更に内方側に、後述する裏地層６を有していれば、この裏地層６が防護服１を着用した着用者Ｗの汗を吸収して、この吸収された汗は、透湿防水性（透湿性）を有した内方層３を介し、最外方層５の外方側の面（一方面、表面）５ａから防護服１の外部へ蒸発され易くなる。
尚、最外方層５は、パイルを有したパイル布帛であったり、起毛加工を施されていても良いが、逆に、後述する裏地層６とは異なり、パイル布帛でなかったり、起毛加工を施されていなくとも構わない。
【００４１】
最外方層５が編物等の糸（繊維）で構成されている場合は、後述する裏地層６と同様に、最外方層５に染色が可能であり、染色する色は、特に限定はないが、例えば、白等であっても良い。
尚、撥水加工とは、最外方層５に撥水性が付与されるのであれば、何れの方法でも良いが、例えば、シリコン樹脂やフッ素樹脂などの撥水剤を、最外方層５の表面（編物等の場合はそれを構成している糸（繊維）の表面、フィルム等の場合はその表面）５ａに付着させる等の加工を言う。撥水剤は、スプレー等による塗布や、撥水剤を溶かした溶液を霧吹きしたり、撥水剤を溶かした溶液に最外方層５を浸ける等によって、最外方層５の表面に付着させても良い。
【００４２】
＜裏地層６＞
図３〜６に示されたように、裏地層６は、複層構造のシート状物２における１つの層であり、内方層３の内方側（裏面３ｂ側）に積層されている層である。
つまり、シート状物２は、その表面２ａ側で外方層４が露出したり、更に外方側から覆う最外方層５を有するのであれば、上述した内方層３や外方層４以外に、裏地層６などを有していても良く、この裏地層６は、内方層３の他方面（内方面、裏面）３ｂ側に位置している。
裏地層６は、上述した内方層３や外方層４、最外方層５等を支える層（基材層）であるとも言え、このような裏地層６の一方面（外方面、表面）６ａに対して、少なくとも、ＰＴＦＥフィルムである内方層３が積層（ラミネート）され、更に、内方層３の一方面（外方面、表面）３ａにＰＵフィルムである外方層４が積層（ラミネート）されているとも言える。尚、内方層３や外方層４は、裏地層６に対して個別に積層されても良いが、その他、先に内方層３と外方層４を積層したものを、まとめて裏地層６に積層しても良い。
【００４３】
裏地層６は、織物、編物、不織布等の布帛で構成されている。
この裏地層６を有することによって、着用者Ｗの肌に、上述したＰＴＦＥフィルムである内方層３が直接触れることなく、清涼感・快適性を持たせることが可能となるとも言える。
【００４４】
裏地層６が織物であれば、経糸及び緯糸によって織成され、より具体的には、経糸と緯糸を交互に交差させた平織や、綾織（斜文織）、朱子織をはじめ、これら平織、綾織、朱子織の三原組織を変化させた変化組織や、二重組織（経二重組織、緯二重組織）、二重より多い多重組織、紋織組織（ジャガード織）など、何れの織組織であっても構わない。
又、裏地層６が編物であれば、経糸又は緯糸によって編成され、より具体的には、経糸のみで編成された経編であれば、筬１枚を用いるシングル・コード編や、筬２枚を用いるダブル・コード編や、筬３枚を用いるトリプル・コード編などでも良く、これらのコード編以外では、デンビー編（トリコット編とも言う。詳しくは、シングル・デンビー編、ダブルデンビー編等）や、バンダイク編（アトラス編とも言う。詳しくは、シングル・バンダイク編、ダブル・バンダイク編等）、糸抜き編（レース編）、パイル編など何れの経編組織であっても構わない。
この他、緯編であれば、平編、ゴム編、パール編、タック編、浮き編、両面編、透孔編（レース編）、パイル編など何れの緯編組織や、これら以外でも丸編組織であっても構わない。
【００４５】
このような織物や編物、不織布である裏地層６を構成する糸（繊維）の素材も、特に限定はないが、例えば、ポリエチレンテレフタレート（ＰＥＴ）や、ポリトリメチレンテレフタレート（ＰＴＴ）、ポリブチレンテレフタレート（ＰＢＴ）等のポリエステル繊維、ナイロン（ポリアミド）繊維、コットン（綿）などであり、これらを単独又は組み合わせて（Ｔ／Ｃ（ポリエステル繊維とコットンの混紡）として）用いられても良い。
上述以外にも、裏地層６を構成する糸の素材としては、ポリエチレン（ＰＥ）、ポリプロピレン（ＰＰ）等のポリオレフィン系繊維、レーヨン繊維、キュプラ繊維、アセテート繊維、ポリアクリロニトリル（ＰＡＮ）を主成分とするアクリル繊維、ポリビニルアルコール（ＰＶＡ）繊維（ビニロン繊維）、ポリウレタン（ＰＵ）繊維、ガラス繊維、絹、麻などであり、これらを単独又は組み合わせて用いられても良い。
【００４６】
裏地層６の厚みも、特に限定はなく、例えば、０．０５ｍｍ以上４．００ｍｍ以下、好ましくは０．０８ｍｍ以上２．００ｍｍ以下、更に好ましくは０．１０ｍｍ以上１．００ｍｍ以下であっても良い。
裏地層６の目付も、特に限定はないが、例えば、８０ｇ／ｍ2 以上２６０ｇ／ｍ2 以下、好ましくは１１０ｇ／ｍ2 以上２３０ｇ／ｍ2 以下、更に好ましくは１４０ｇ／ｍ2 以上２００ｇ／ｍ2 以下（１７０ｇ／ｍ2 ）であっても良い。
【００４７】
又、裏地層６は、吸水性を有し（吸水加工を施され）ていても良く、この場合、シート状物２における内方側にある当該裏地層６で、防護服１を着用した着用者Ｗの汗を吸収して、この吸収された汗は、シート状物２における外方側にあり且つ透湿防水性（透湿性）を有した外方層４から防護服１の外部へ蒸発され易くなり、着用感が上がる。
尚、裏地層６は、パイルを有したパイル布帛であっても良く、その場合には、裏地層６においてパイルがある面（パイル面）が、当該シート状物２の他方面（内方面、裏面）２ｂ側、つまる、内方側（防護服１のシート状物２における着用者Ｗ側（着用者Ｗに近い側）に向くように、パイル面とは反対側の面（つまり、裏地層６の一方面（外方面、表面）６ａにＰＴＦＥフィルムである内方層３を積層して、シート状物２を構成しても良い（その際、パイル面とは反対側の面が一方面（外方面、表面）６ａとなり、パイル面が裏地層６の他方面（内方面、裏面）６ｂとなる）。
【００４８】
裏地層６が織物等の糸（繊維）で構成されている場合は、裏地層６に染色が可能であり、染色する色は、特に限定はないが、例えば、白等であっても良い。
尚、吸水加工とは、裏地層６に吸水性が付与されるのであれば、何れの方法でも良いが、例えば、裏地層６の表面（編物等の場合はそれを構成している糸（繊維）の表面、フィルム等の場合はその表面、又は、他方面（内方面、裏面）６ｂ）に付着している不純物を除去したり、吸水性（親水性）物質を付着させる等の加工を言う。
【００４９】
＜試験＞
ここからは、まず本発明に係るシート状物２の実施例と、比較例１〜３について言及する。
これらの実施例と比較例を用いて、後述する試験を行う。
【００５０】
＜実施例＞
ポリテトラフルオロエチレン（ＰＴＦＥ）のフィルムである内方層３と、この内方層３に積層されているポリウレタン（ＰＵ）のフィルムであり且つ外方側に露出している外方層４と、内方層３を内方側から覆い且つ布帛（織物）である裏地層６を有したシート状物２を、実施例とした。
【００５１】
＜比較例１＞
導電性繊維を含有する織物を、比較例１とした。
【００５２】
＜比較例２＞
ポリテトラフルオロエチレン（ＰＴＦＥ）のフィルムのみからなるシート状物を、比較例２とした。
【００５３】
＜比較例３＞
ポリウレタン（ＰＵ）のフィルムのみからなるシート状物を、比較例３とした。
【００５４】
＜試験（帯電抑制性）＞
試験では、上述した実施例と比較例１〜３に対して、ＪＩＳ−Ｌ−１０９４：２０１４のＡ法（半減期測定法）と、Ｂ法（摩擦帯電圧測定法）で示される摩擦帯電圧測定試験を行い、その結果を表１にて示す。
尚、何れの試験においても、試験室の温度は２０℃で、試験室の湿度は４０％ＲＨ（相対湿度）であり、実施例と比較例１〜３は、洗濯処理は行っていない（未処理である）。
又、摩擦帯電圧測定試験において用いた摩擦布は、綿と毛である。
【００５５】
ここで、本発明における「ＪＩＳ−Ｌ−１０９４：２０１４のＡ法（半減期測定法）で示される半減期測定試験」とは、当該ＪＩＳに記載された通りの半減期測定試験であると共に、当該ＪＩＳに記載された半減期測定試験に準じる（当該ＪＩＳに記載された半減期測定試験を準用する）半減期測定試験も含む。
又、本発明における「ＪＩＳ−Ｌ−１０９４：２０１４のＢ法（摩擦帯電圧測定法）で示される摩擦帯電圧測定試験」とは、当該ＪＩＳに記載された通りの摩擦帯電圧測定試験であると共に、当該ＪＩＳに記載された摩擦帯電圧測定試験に準じる（当該ＪＩＳに記載された摩擦帯電圧測定試験を準用する）摩擦帯電圧測定試験も含む。
【００５６】
【表１】
2020200558.tif 000003
【００５７】
＜試験（帯電抑制性）の評価＞
表１に示すように、シート状物２である実施例は、導電性繊維を含有する織物である比較例１を比べると、半減期が１２０分の１以下であり、摩擦帯電圧は、綿の摩擦布を用いた場合、たて・よこ共に約１０分の１、毛の摩擦布を用いた場合、たて・よこ共に約１３分の１となっており、実施例は、比較例１より圧倒的に帯電抑制性が高い。
又、シート状物２である実施例は、シート状物２の一要素であるＰＴＦＥフィルムである比較例２と比べると、摩擦帯電圧は、綿の摩擦布を用いた場合、たて・よこ共に約４分の１〜約３分の１、毛の摩擦布を用いた場合も、たて・よこ共に約４分の１〜約３分の１となっており、実施例は、ＰＴＦＥフィルムのみである比較例２より帯電抑制性が高いと言える。
これは、シート状物２である実施例は、シート状物２の一要素であるＰＵフィルムである比較例３と比べると、摩擦帯電圧について、綿の摩擦布を用いた場合、よこは７８０Ｖが４７０Ｖまで下がっており、毛の摩擦布を用いた場合も、よこは５２０Ｖが３８０Ｖまで下がっており、やはり、実施例は、ＰＵフィルムのみである比較例３より帯電抑制性が高いと言える。
つまり、実施例の優れた帯電抑制性は、シート状物２の一要素であるＰＴＦＥフィルムである比較例２や、ＰＵフィルムである比較例３が元々有しているものではなく、ＰＴＦＥフィルムとＰＵフィルムを積層した部分を少なくとも有することで生じていると言える。
【００５８】
＜シート状物２の透湿度・耐水度＞
ここまで述べた内方層３と外方層４を少なくとも有するシート状物２の透湿度は、ＪＩＳ−Ｌ−１０９９：２０１２のＢ−１法（酢酸カリウム法）で示される透湿度試験による値が、１０２２４ｇ／ｍ2 ・２４ｈｒｓであっても良く、この値は、２４時間当たりに換算した値でも構わない。
尚、本発明における「ＪＩＳ−Ｌ−１０９９：２０１２のＢ−１法（酢酸カリウム法）で示される透湿度試験」とは、当該ＪＩＳに記載された通りの透湿度試験であると共に、当該ＪＩＳに記載された透湿度試験に準じる（当該ＪＩＳに記載された透湿度試験を準用する）透湿度試験も含む。
【００５９】
又、内方層３と外方層４を少なくとも有するシート状物２の耐水度は、ＪＩＳ−Ｌ−１０９２：２００９のＢ法（高水圧法）で示される耐水度試験による値が、２００．７ｋＰａであっても良い。
尚、本発明における「ＪＩＳ−Ｌ−１０９２：２００９のＢ法（高水圧法）で示される耐水度試験」とは、当該ＪＩＳに記載された通りの耐水度試験であると共に、当該ＪＩＳに記載された耐水度試験に準じる（当該ＪＩＳに記載された耐水度試験を準用する）耐水度試験も含む。
【００６０】
このような透湿防水性（透湿度・耐水圧）を有することで、更に、防護服１外部からの液体Ｅを通さずに、防護服１内の湿気（水蒸気など）Ｓを外に排出することが可能となる。
尚、液体Ｅ（例えば、液体の水の分子）の直径は、５量体（約６．４Å〜約７．８Å）であるが、湿気（例えば、水蒸気（気体の水の分子））の直径は、１量体（約２．８６Å）であるとも言える。
【００６１】
＜シート状物２の引張強さ及び伸び率・摩耗強さ＞
上述した内方層３と外方層４を少なくとも有するシート状物２の引張強さ及び伸び率は、ＪＩＳ−Ｌ−１０９６：２０１０のＡ法（ラベルドストリップ法）で示される引張強さ及び伸び率の試験による値が、引張強さは、たてが８４８Ｎ（ニュートン）で、よこが５０６Ｎであったり、伸び率は、たてが３３．２％で、よこが１９．７％であっても良く、この試験では、引張速度が２０ｃｍ（２００ｍｍ）／分で、つかみ間隔が２０ｃｍ（２００ｍｍ）で、試験片幅が５ｃｍ（５０ｍｍ）であっても構わない。
尚、本発明における「ＪＩＳ−Ｌ−１０９６：２０１０のＡ法（ラベルドストリップ法）で示される引張強さ及び伸び率の試験」とは、当該ＪＩＳに記載された通りの引張強さ及び伸び率の試験であると共に、当該ＪＩＳに記載された引張強さ及び伸び率の試験に準じる（当該ＪＩＳに記載された引張強さ及び伸び率の試験を準用する）引張強さ及び伸び率の試験も含む。
【００６２】
＜シート状物２の洗濯＞
このような内方層３と外方層４を少なくとも有するシート状物２は、ＪＩＳ−Ｌ−０２１７：１９９５の番号１０３で示される洗い方での洗濯を１００回行った後も、外方層４が内方層３や裏地層６から脱落しないものであっても構わない。
尚、本発明における「ＪＩＳ−Ｌ−０２１７：１９９５の番号１０３で示される洗い方での洗濯」とは、当該ＪＩＳに記載された通りの洗い方での洗濯であると共に、当該ＪＩＳに記載された洗い方に準じる（当該ＪＩＳに記載された洗い方を準用する）洗い方での洗濯も含み、以下、この洗濯を「家庭洗濯」と言う。
この家庭洗濯を１００回行った後も、シート状物２は、上述したように、外方層４が内方層３から脱落しないものであっても良く、好ましくは家庭洗濯を１５０回行った後も外方層４が内方層３から脱落しない、更に好ましくは家庭洗濯を２００回行った後も外方層４が内方層３から脱落しないものであっても良い。
【００６３】
又、シート状物２は、リネンサプライ（病院リネンサプライ、リネン製品）等に用いられる連続式洗濯機（６層式）での洗濯（以下、この洗濯を「商業洗濯」と言う）を１００回行った後も、外方層４が内方層３や裏地層６から脱落しないものであっても良い。
この商業洗濯は、例えば、水槽に液温８０℃（又は、液温は８０℃を限度とする）水を入れ、これに、アルカリ洗剤（又は、強アルカリ洗剤）と、漂白剤としての過酸化水素（Ｈ2 Ｏ2 ）と、漂白殺菌剤としての次亜塩素酸ナトリウム（ＮａＣｌＯ）を添加して溶解し、洗濯液とする。この洗濯液にシート状物２を投入して運転を開始する。４０分間処理した後、運転を止め、シート状物２を脱水機で脱水（又は、強力脱水）し、シーツローラー機や乾燥機、自動折畳み機等に通して、１回の商業洗濯としても良い。
このような商業洗濯を１００回行った後も、シート状物２は、上述したように、外方層４が内方層３や裏地層６から脱落しないものであっても良く、好ましくは商業洗濯を１２０回行った後も外方層４が内方層３や裏地層６から脱落しない、更に好ましくは商業洗濯を１５０回行った後も外方層４が内方層３や裏地層６から脱落しないものであっても良い。
【００６４】
＜その他＞
本発明は、上述した実施形態に限定されるものではない。防護服１、シート状物２などの各構成又は全体の構造、形状、寸法などは、本発明の趣旨に沿って適宜変更することが出来る。
防護服１は、２ピース式や、１ピース式、３ピース式など何れの部材数で構成されていても良いが、着用者Ｗの首の太さに応じて襟ぐりの内径を調整可能なアジャスタ（襟ぐりアジャスタ）や、着用者Ｗの手首の太さに応じて袖の内径を調整可能なアジャスタ（袖口アジャスタ）、着用者Ｗの足首の太さに応じて裾口の内径を調整可能なアジャスタ（裾口アジャスタ）を有していても良い。
【００６５】
更には、防護服１の袖口や裾に、着用者Ｗの手首や足首にフィットするゴム等のフィット部材を設けていても良い。
又、防護服１が１ピース式や２ピース式等の際に、体幹前面を覆う部分（前身頃）に、ファスナを有していても良く、このファスナを覆うように、前立（左右の前立）を有していても構わない。
【００６６】
防護服１におけるシート状物２の端部（謂わば、襟ぐりの開口寄り端部や、袖口の開口寄りの端部、裾口の開口寄りの端部、前身頃のファスナ寄りの端部など）においては、防護服１の着用者Ｗ側（着用者Ｗに近い側、又は、内方側）に、外方層４や、最外方層５が露出していても良い。
この場合、内方層３の他方面（他方面、裏面）３ｂ側や、裏地層６の他方面（内方面、裏面）６ｂ側に、別の外方層４を有していたり、外方層４とその内方側の最外方層５を有していても良い。
又、この場合、シート状物２の端部の内方側に、別のシート状物２（少なくとも内方層３と外方層４を有したもの）を積層させたり、張り付けたりして、シート状物２の端部の着用者Ｗ側に、外方層４や、最外方層５を露出させても良い。
シート状物２は、最外方層５や裏地層６を有さず、内方層３と外方層４のみを有していても良く、又、シート状物２は、内方層３、外方層５、最外方層５及び裏地層６を有し、更に、その他の層を有していても構わない。
【産業上の利用可能性】
【００６７】
本発明に係るシート状物は、上述した防護服に用いられるだけでなく、スポーツ用の衣料や、防水シート（防水シーツ）、資材用途としても利用できる。
【符号の説明】
【００６８】
１        防護服
２        シート状物
３        内方層
４        外方層
５        最外方層
６        裏地層
Ｗ        着用者
【図１】
2020200558.tif 000004
【図２】
2020200558.tif 000005
【図３】
2020200558.tif 000006
【図４】
2020200558.tif 000007
【図５】
2020200558.tif 000008
【図６】
2020200558.tif 000009